СПОСОБ ПРОИЗВОДСТВА ГРАНУЛ, ПО МЕНЬШЕЙ МЕРЕ, ОДНОГО ОКСИДА МЕТАЛЛА

1
1. Способ спекания прессованного порошка, по меньшей мере, одного оксида металла M,выбранного из актинидов и лантанидов, причем указанный способ включает следующие последовательные стадии (a) - (c), осуществляемые в печи в атмосфере, содержащей инертный газ, водород и воду:
I
P
(a) повышение температуры от начальной температуры T до температуры T выдержки, которая находится между 1400°C и 1800°C,
P
(b) выдерживание при температуре T выдержки в течение между 1 ч и 10 ч, и
P
F
(c) снижение температуры от температуры T выдержки до конечной температуры T,
2
2
отличающийся тем, что отношение парциальных давлений P(H)/P(HO) в указанной атмосфере поддерживают таким образом, что:
2
2
I
i1
P
500<P(H)/P(HO)≤50 000, в ходе стадии (a), от температуры T до достижения первой промежуточной температуры T, находящейсямежду 1000°C и T, и
2
2
i2
P
F
P(H)/P(HO)≤500, по меньшей мере, в ходе стадии (c), от второй промежуточной температуры T, находящейсямежду T и 1000°C, до достижения температуры T.
i1
P
2. Способ по п. 1, в котором первая промежуточная температура T находится между 1300°C и T.
i2
P
3. Способ по п. 1 или 2, в котором вторая промежуточная температура T находится между T и 1300°C.
2
2
i1
F
4. Способ по любому из пп. 1-3, в котором отношение P(H)/P(HO)≤500 используют сразу после достижения первой промежуточной температуры Tи поддерживают до тех пор пока не будет достигнута температура T.
1
3
5. Способ по любому из пп. 1-3, который дополнительно включает между стадиями (a) и (b) следующие последовательные стадии (a)-(a):
1
P
(a) выдерживание при температуре T выдержки в течение между 1 ч и 10 ч;
2
P
i3
(a) снижение температуры от температуры T выдержки до третьей промежуточной температуры T;
3
i3
P
(a) повышение температуры от третьей промежуточной температуры T до температуры Tвыдержки,
2
2
причем отношение P(H)/P(HO) в указанной атмосфере является таким, что:
2
2
1
2
500<P(H)/P(HO)≤50 000, в ходе стадий (a), (a) и (a), и
2
2
3
P(H)/P(HO)≤500, в ходе стадий (a), (b) и (c).
i3
6. Способ по п. 5, в котором третья промежуточная температура T находится между 20°C и 500°C.
P
7. Способ по любому из пп. 1-6, в котором температура T равна 1700°C.
I
F
8. Способ по любому из пп. 1-7, в котором, по меньшей мере, одна температура из T и T является комнатной температурой.
9. Способ по любому из пп. 1-8, в котором повышение температуры на стадии (a) осуществляют со скоростью между 30°C/ч и 400°C/ч.
10. Способ по любому из пп. 1-9, в котором снижение температуры на стадии (c) осуществляют со скоростью между 100°C/ч и 900°C/ч.
11. Способ по любому из пп. 1-10, дополнительно включающий после стадии (c), окислительную термическую обработку.
12. Способ по любому из пп. 1-11, в котором инертный газ выбирают из аргона, гелия и азота, предпочтительно, применяют аргон.
13. Способ по любому из пп. 1-12, в котором объемное отношение между инертным газом и водородом находится между 90:10 и 98:2 и, предпочтительно, равно 95:5.
1
14. Способ по любому из пп. 1-13, в котором M является актинидом, предпочтительно, выбранным из U, Pu и Th и, предпочтительно, из U и Pu.
1
15. Способ по любому из пп. 1-13, в котором M является лантанидом, предпочтительно церием Ce.
2
2
1
1
2
16. Способ по любому из пп. 1-15, в котором прессованный порошок дополнительно содержит, по меньшей мере, один оксид металла M, который выбирают из Sc, Y, актинидов и лантанидов, причем M отличается от M, с получением в результате стадии (c) смешанного оксида, содержащего M и M.
2
17. Способ по п. 16, в котором M представляет собой актинид, преимущественно, выбранный из U, Pu и Th и, предпочтительно, из U и Pu.
1
18. Способ производства гранул, по меньшей мере, из одного оксида металла M, который выбирают из актинидов и лантанидов, в частности, гранул ядерного топлива, причем указанный способ включает следующие последовательные стадии:
1
приготовление порошка, по меньшей мере, одного указанного оксида металла M,
уплотнение порошка, полученного в виде гранул, и
термическая обработка гранул прессованного порошка способом спекания по любому из пп. 1-17.